"トナー粒子と絶縁性液体と分散剤とを含み、前記トナー粒子は、少なくとも、樹脂と、該樹脂中に分散された顔料とを含み、前記樹脂は、酸成分として、3官能以上の芳香族化合物を全酸成分に対してモル比で4~44の割合で含むポリエステル樹脂であって、前記顔料は、第1顔料と第2顔料とを含み、前記第1顔料は、カーボンブラックであり、前記樹脂100質量部に対して12~40質量部含まれ、前記第2顔料は、銅フタロシアニンブルー顔料、フタロシアニングリーン顔料、カーミン系顔料、ナフトール系顔料、およびキナクリドン系顔料からなる群より選ばれる少なくとも1種の顔料により構成され、前記第1顔料に対して10~100質量含まれる、液体現像剤。前記第2顔料は、塩基性である、請求項1記載の液体現像剤。前記第2顔料は、水20mlに対してそれを0.5g分散させた分散液のろ液のpHが7.1~14である、請求項2記載の液体現像剤。前記分散剤は、塩基性の高分子分散剤である、請求項1記載の液体現像剤。電子写真方式の画像形成装置において黒色の画像を得る場合、現像剤の顔料としてはカーボンブラックを用いることが一般的である。画像濃度が高くかつ経済的にも有利なためである。そして、従来の粉体状の現像剤において、このようなカーボンブラックの含有量は、樹脂100質量部に対して10質量部以下とするのが一般的であった。一方、粉体状の現像剤ではなく液体現像剤においては、トナー粒子の粒径が小さくなることから、画像濃度を確保するためには樹脂100質量部に対してカーボンブラックを少なくとも10質量部以上含有する必要があった。画像濃度は、画像の厚みに依存し、画像の厚みはトナー粒子の粒径に依存するため、粒径の小さいトナー粒子を用いて同等の画像濃度得るためには、顔料含有量を増加しなければならないためである。しかしながら、液体現像剤のトナー粒子の樹脂としてポリエステル樹脂を用いる場合、カーボンブラックを高濃度に含有すると、カーボンブラックが可塑剤として作用し、ポリエステル樹脂が絶縁性液体に膨潤することから、保管安定性に問題があった。上記の特許文献1は、樹脂としてポリエステル樹脂を用いるものではないため、上記のような問題は全く認識されていない。また、上記の特許文献2は、樹脂としてポリエステル樹脂が用いられているものの、特許文献1と同様に上記のような問題は認識されていない。本発明は、このような状況下においてなされたものであって、その目的とするところは、保管安定性に優れる液体現像剤を提供することにある。本発明者は、上記課題を解決するために鋭意検討を重ねたところ、ポリエステル樹脂の酸成分として多官能性の化合物を用いることにより可塑化されにくい化学構造を採用するとともに、カーボンブラックの含有量をある程度低下させても十分な画像濃度が得られるように第2の顔料を用いると上記の課題を解決できるのではないかと考え、この知見に基づきさらに検討を重ねることにより、ついに本発明を完成させたものである。すなわち、本発明の液体現像剤は、トナー粒子と絶縁性液体と分散剤とを含み、該トナー粒子は、少なくとも、樹脂と、該樹脂中に分散された顔料とを含み、該樹脂は、酸成分として、3官能以上の芳香族化合物を全酸成分に対してモル比で4~44の割合で含むポリエステル樹脂であって、該顔料は、第1顔料と第2顔料とを含み、該第1顔料は、カーボンブラックであり、該樹脂100質量部に対して12~40質量部含まれ、該第2顔料は、銅フタロシアニンブルー顔料、フタロシアニングリーン顔料、カーミン系顔料、ナフトール系顔料、およびキナクリドン系顔料からなる群より選ばれる少なくとも1種の顔料により構成され、該第1顔料に対して10~100質量含まれることを特徴とする。本発明の液体現像剤は、保管安定性に優れるという極めて好適な効果を有する。以下、本発明について、さらに詳細に説明する。<液体現像剤>本発明の液体現像剤は、トナー粒子と絶縁性液体と分散剤とを含む。かかる液体現像剤は、これらの成分を含む限り、他の任意の成分を含むことができる。他の成分としては、たとえば荷電制御剤、粘度調整剤等を挙げることができる。ここで、各成分の配合割合は、たとえばトナー粒子を10~50質量、絶縁性液体を50~90質量、および分散剤をトナー粒子の質量に対して0.1~10質量とすることができる。このような液体現像剤は、電子写真方式の画像形成装置用の現像剤として有用である。<トナー粒子>本発明の液体現像剤に含まれるトナー粒子は、通常絶縁性液体に相溶せず絶縁性液体中に分散された状態で存在し、少なくとも、樹脂と、該樹脂中に分散された顔料とを含む。かかるトナー粒子は、これらの成分を含む限り、他の任意の成分を含むことができる。他の成分としては、たとえばワックス、荷電制御剤等を挙げることができる。ここで、樹脂と顔料との配合割合は、たとえば樹脂を50~92質量、より好ましくは80~90質量とすることができる。樹脂の配合割合が50質量未満の場合は、結着成分が少なくなるため、必要な定着強度が得られない場合があり、92質量を超えると、顔料濃度が不十分となる場合がある。このようなトナー粒子の粒径は、特に限定されるものではないが、高画質の画像を得ることを目的として、0.5~6μm、好ましくは1~4μm、より好ましくは1~3μmとすることが好適である。これらの粒径は、従来用いられていた粉体状現像剤乾式現像剤のトナー粒子の粒径に比べて小さく、本発明の特徴の一つとなるものである。なお、本発明でいう粒径とは、平均粒径を意味し、各種の粒度分布計により体積平均粒径として特定することができる。<樹脂>本発明のトナー粒子を構成する樹脂は、酸成分として、3官能以上の芳香族化合物を全酸成分に対してモル比で4~44の割合で含むポリエステル樹脂であることを特徴とする。当該樹脂組成としてポリエステル樹脂を採用する理由は、熱特性等の特性を広範囲に変化させることができるとともに、透光性、延展性、粘弾性に優れるためである。このようにポリエステル樹脂は、透光性に優れることから、カラー画像を得る場合に美しい色彩を得ることができ、また延展性および粘弾性に優れることから紙等の記録媒体上に形成された画像樹脂膜が強靭で、しかもその記録媒体と強力に接着することができる。そして、本発明で採用するポリエステル樹脂は、酸成分として、3官能以上の芳香族化合物を全酸成分に対してモル比で4~44の割合で含むことを特徴とする。これにより、本発明のポリエステル樹脂は、適度に架橋された立体構造となることから、高濃度にカーボンブラックを含む場合においても可塑化することがなく、以ってこのポリエステル樹脂により構成されるトナー粒子は絶縁性液体に対する膨潤性が抑制されることにより保管安定性に優れるという極めて優れた効果を示すことになる。ここで、本発明の3官能以上の芳香族化合物とは、ポリエステル樹脂を構成するエステル結合を形成するために多価アルコール成分と反応し得る反応部位を、その芳香族化合物中に3以上有する芳香族化合物をいう。このような反応部位としては、通常官能基がその機能を奏し、3官能以上とは通常このような官能基が当該芳香族化合物中に3個以上含まれることを意味するなお、多価アルコール成分と反応する成分を一般に酸成分多塩基酸と称し、ポリエステル樹脂はこのような多価アルコール成分と酸成分とが反応重縮合することによって生成し、以って多価アルコール成分と酸成分とはともにポリエステル樹脂の構成要素構成単位となるものである。上記の官能基としては、たとえばカルボキシル基等をその具体例として挙げることができる。また、酸無水物もこのような官能基に含まれるものとし、たとえば隣り合う2個のカルボキシル基が脱水して酸無水物を形成するような場合は、2官能官能基数を2個として数えるものとする。また、上記モル比は、ポリエステル樹脂を構成する酸成分多塩基酸の全量すなわち全酸成分に占める3官能以上の芳香族化合物のモル比を示す。なお、上記モル比が4未満では、絶縁性液体に対する膨潤性を抑制することができず、44を超えると高度に架橋が進行しガラス転移点Tgが高くなり過ぎる。ガラス転移点が高くなり過ぎると、記録媒体への定着が不可能となったり、極めて高温の定着温度が必要となり画像形成装置に対する負荷が大きくなるという不都合が生じる。より好ましいモル比は、10~40である。なお、このようなモル比は、ポリエステル樹脂を合成する際の原料モノマーの使用量を制御することにより調整することが可能であるが、液体現像剤中のトナー粒子または画像中のポリエステル成分を、フーリエ変換核磁気共鳴装置FT-NMRを用いて、1H-NMR分析を行なってその積分比より決定することができる。また、本発明のポリエステル樹脂は、数平均分子量Mnが500以上5000以下であることが好ましく、より好ましくは500以上3500以下である。数平均分子量が500未満では顔料との均一分散が困難となる場合がある。一方、数平均分子量が5000を超えると、記録媒体への定着時に要するエネルギが大きくなり好ましくない場合がある。なお、数平均分子量は、GPCゲル浸透クロマトグラフィーにより測定することができる。また、本発明のポリエステル樹脂は、熱可塑性を示し、60°C以上85°C以下のガラス転移点Tgを有することが好ましい。ガラス転移点が60°C未満の場合、保管安定性が悪化する場合があり、85°Cを超えると、画像を定着させるエネルギが著しく増加し経済的に不利であるばかりか画像形成装置の各部に熱的ダメージを与えやすく、また定着温度が低い場合には画像の光沢が低下する場合がある。より好ましいガラス転移点は、60°C以上75°C以下である。このような本発明のポリエステル樹脂は、酸成分多塩基酸として、3官能以上の芳香族化合物を全酸成分に対してモル比で4~44の割合で含む限り、通常通りの方法、すなわち多価アルコールと多塩基酸典型的には多価カルボン酸とを重縮合することにより得ることができる。ここで、多価アルコールとしては、特に限定されず、たとえばエチレングリコール、ジエチレングリコール、トリエチレングリコール、1,2-プロピレングリコール等のプロピレングリコール、ジプロピレングリコール、1,4-ブタンジオール等のブタンジオール、ネオペンチルグリコール、1,6-ヘキサンジオール等のヘキサンジオール等のアルキレングリコール脂肪族グリコールおよびこれらのアルキレンオキサイド付加物、ビスフェノールA、水素添加ビスフェノール等のビスフェノール類およびこれらのアルキレンオキサイド付加物のフェノール系グリコール類、単環あるいは多環ジオール等の脂環式および芳香族ジオール、グリセリン、トリメチロールプロパン等のトリオール等が挙げられる。これらを単独でまたは2種以上混合して用いることができる。特に、ビスフェノールAのアルキレンオキサイド2~3モル付加物が、生成物であるポリエステル樹脂の溶解性、安定性の点で液体現像剤のトナー粒子用樹脂として適し、かつ低コストであることからも好ましい。アルキレンオキサイドとしては、エチレンオキサイド、プロピレンオキサイド等が挙げられる。また、3官能以上の芳香族化合物としては、たとえばトリメリット酸、トリメシン酸、ピロメリット酸、メチルナディック酸、およびこれらの酸無水物、低級アルキルエステル等を挙げることができる。これらの中でも、低コストで入手できるトリメリット酸が好ましい。このような3官能以上の芳香族化合物は、単独でまたは2種以上混合して用いることができる。また、3官能以上の芳香族化合物以外の多塩基酸多価カルボン酸としては、たとえばマロン酸、コハク酸、アジピン酸、アゼライン酸、セバシン酸、フマル酸、マレイン酸、イタコン酸、フタル酸およびその変性酸たとえば、ヘキサヒドロ無水フタル酸、イソフタル酸、テレフタル酸等の飽和または不飽和あるいは芳香族の2価塩基酸およびこれらの酸無水物、低級アルキルエステル等を挙げることができ、これらを各単独でまたは2種以上を混合して用いることができる。これらの中でも、イソフタル酸、テレフタル酸が、生成物であるポリエステル樹脂の溶解性、安定性の点で液体現像剤のトナー粒子用樹脂として適し、かつ低コストであることからも好ましい。<顔料>本発明のトナー粒子に含まれる顔料は、上記の樹脂中に分散されており、第1顔料と第2顔料とを含む。本発明の顔料は、このように第1顔料と第2顔料とを含むことにより、所望の黒色の色調を得るものである。このような顔料の粒径は、0.5μm以下、より好ましくは0.15μm以下である。顔料の粒径が0.5μmを超えると画像の色彩値がずれ、所望の色彩が得られない場合がある。また、顔料粒径の下限値は特に限定されない。以下、第1顔料および第2顔料についてさらに詳細に説明する。<第1顔料>本発明の第1顔料は、カーボンブラックであり、上記樹脂100質量部に対して12~40質量部含まれることを特徴とする。カーボンブラックの含有量が12質量部未満では、必要な画像濃度を得ることができず、40質量部を超えると、トナー粒子中に占める樹脂の含有量が少なくなるため十分な定着強度を得ることができなくなる。より好ましい含有量は、12~25質量部、さらに好ましくは12~20質量部である。本発明において、このように従来のものに比し極めて高濃度のカーボンブラックを含有できるのは、樹脂として上記のように特定構造のポリエステル樹脂を採用したからに他ならず、本発明の大きな特徴の一つである。<第2顔料>本発明の第2顔料は、銅フタロシアニンブルー顔料、フタロシアニングリーン顔料、カーミン系顔料、ナフトール系顔料、およびキナクリドン系顔料からなる群より選ばれる少なくとも1種の顔料により構成され、上記第1顔料に対して10~100質量含まれることを特徴とする。上記の通り、本発明においては、従来の含有量に比しより高濃度のカーボンブラックを含有し得るものであるが、第2顔料の使用により、より十分な画像濃度を得ることに成功したものである。そして、特にこの第2顔料としては、塩基性のものを採用することが好ましい。これは、上述のポリエステル樹脂の酸価が高くなるために第2顔料として塩基性のものを採用することにより、樹脂中における第1顔料を含めた顔料全体の分散性が良好となるとともに色相への影響も小さくなるという効果を得ることができるからである。ここで、塩基性とは、第2顔料0.5gと蒸留水20mlとをガラス製スクリュー管に入れ、それをペイントシェーカーを用いて30分間振り混ぜた後、ろ過することにより得られたろ液のpHをpHメータを用いて測定し、そのpHが7より大きい場合をいう。より好ましいpHは、7.5~12である。すなわち、本発明の第2顔料は、水20mlに対してそれを0.5g分散させた分散液のろ液のpHが7.1~14であること、より好ましくは7.5~12であることが好適である。なお、第2顔料を2種以上用いる場合は、個々の顔料についてpHを測定するものとする。このような第2顔料の含有量が10質量未満の場合、ポリエステル樹脂の膨潤性の抑制効果が小さくなり長期間の保管安定性を十分に得ることができず、また100質量を超えると所望する黒色の色調を得ることができなくなる。第2顔料のより好ましい含有量は、10~50質量であり、さらに好ましくは15~40質量である。なお、この第2顔料の含有量は、第2顔料として2種以上の顔料を用いる場合はそれらの合計含有量とする。このような第2顔料は、銅フタロシアニンブルー顔料、フタロシアニングリーン顔料、カーミン系顔料、ナフトール系顔料、およびキナクリドン系顔料からなる群より選ばれる少なくとも1種の顔料により構成されるものであるが、これらの顔料種に含まれる限り、従来公知の顔料を特に限定することなく使用することができる。たとえば、以下の顔料を挙げることができる。銅フタロシアニンブルー顔料:C.I.カラーインデックスPigmentBlue15:1、同15:2、同15:3、同15:4等。フタロシアニングリーン系顔料:C.I.PigmentGreen7、同36等。カーミン系顔料:C.I.PigmentRed48:1、同53:1、同57:1等。ナフトール系顔料:C.I.PigmentRed5、同269等。キナクリドン系顔料:C.I.PigmentRed122、同209等。<絶縁性液体>本発明の液体現像剤に含まれる絶縁性液体とは、常温で不揮発性であり、電気的に絶縁性を示すものたとえば抵抗値が1011~1016Ωcmの範囲のものが好ましい。この範囲の抵抗値を有すれば、通常静電潜像を乱すことがないためである。さらに、このような絶縁性液体としては、臭気および毒性がないものが好ましい。このような絶縁性液体としては、たとえば脂肪族炭化水素、脂環式炭化水素、芳香族炭化水素、ハロゲン化炭化水素、ポリシロキサン等を挙げることができる。特に、臭気、無害性、コストの観点から、ノルマルパラフィン系溶媒、イソパラフィン系溶媒が好ましい。より具体的には、松村石油研究所社製のモレスコホワイトP40商品名、同P60商品名、同P120商品名、アイソパー商品名、エクソン化学社製、シェルゾール71商品名、シェル石油化学社製、IPソルベント1620商品名、出光石油化学社製、IPソルベント2028商品名、出光石油化学社製等を挙げることができる。<分散剤>本発明の液体現像剤に含まれる分散剤は、トナー粒子を絶縁性液体中に安定的に分散させる作用を有するものであり、このため、通常はトナー粒子の表面部に存在吸着している。このような分散剤は、絶縁性液体に対して可溶性であることが好ましい。このような分散剤としては、トナー粒子を安定に分散させるものである限り特に限定されるものではなく、たとえば界面活性剤、高分子分散剤等を用いることができる。そして、特に本発明においては、トナー粒子を構成する樹脂として上述の通りのものを使用することから、このような分散剤として塩基性の高分子分散剤を用いることが好ましく、その塩基性基としてピロリドン基を有する高分子分散剤を用いることが特に好ましい。これは、恐らくトナー粒子を構成する上述のポリエステル樹脂の酸価が高くなるために塩基性の高分子分散剤を用いることにより、これら両者の相互作用によりトナー粒子の良好な分散性が長期間に亘り安定化されるためではないかと考えられる。このような塩基性の高分子分散剤としては、上記ピロリドン基をはじめ、たとえば芳香族アミノ基、脂肪族アミノ基、ヘテロ環窒素含有基、ヘテロ環酸素含有基、ヘテロ環硫黄含有基等を有する高分子分散剤を挙げることができる。また、ピロリドン基としては、たとえばN-ビニルピロリドン基を挙げることができ、N-ビニルピロリドン基を有する塩基性の高分子分散剤としては、たとえばN-ビニル-2-ピロリドンとメタクリル酸エステル、アクリル酸エステルまたはアルキレン化合物とのランダム共重合体またはグラフト共重合体等を挙げることができる。ここで、メタクリル酸エステルおよびアクリル酸エステルがアルキルエステルである場合、そのアルキル基の炭素数は10~20程度であることが好ましい。これらの市販品を例示すると、たとえばAntaronV-216、AntaronV-220いずれも商品名、GAF/ISPChemicals社製等を挙げることができる。また、上記アルキレン化合物のアルキル基の炭素数は10~30程度が好ましい。<製造方法>まず、トナー粒子を構成するポリエステル樹脂は、上述の組成を有する限り従来公知の重縮合方法により製造することができる。すなわち、用いる原料モノマーの種類に応じて異なるものの、一般的には150~300°Cの温度範囲で行なうことができる。また、雰囲気ガスとして不活性ガスを用いたり、各種の溶媒を任意に選択したり、反応容器内圧力を常圧または減圧にする等、任意の条件を採用することができる。また、反応を促進させるために、エステル化触媒を用いてもよい。エステル化触媒としては、たとえばテトラブチルジルコネート、ジルコニウムナフテネート、テトラブチルチタネート、テトラオクチルチタネート、3/1しゅう酸第1スズ/酢酸ナトリウム等の金属有機化合物等を挙げることができるが、生成物であるポリエステルを着色しないものが好ましい。なお、反応生成物であるポリエステル樹脂の数平均分子量は、反応時間を調整することにより調整することができる。ポリエステル樹脂を得る重縮合反応は、低分子量物質が時間の経過に伴って分子量を増大させていく逐次反応であるからである。このような反応時間と分子量との関係は、原料モノマーの種類、各種の重合条件、ロットスケール等により異なるため、これらの諸条件を考慮し、所望の分子量が得られる反応時間を調節することが好ましい。たとえば、ヘキサンジオールとセバシン酸のポリエステル化反応の場合、温度200°Cで、窒素気流中、1~2時間反応させると分子量約1000の生成物が得られ、4~5時間反応させると分子量約2000の生成物が得られ、7~8時間反応させると分子量約3000の生成物が得られる。本発明で生成するポリエステル樹脂もこれと同様の傾向を示すものと考えられる。また、高分子量の樹脂を得る場合は、多価アルコールと多塩基酸との混合モル比をほぼ等量にすることにより、重合度が高くなる。さらに、反応温度をやや低くして長時間反応させると、より効率良く高分子量の生成物が得られる。次いで、上記のようにして得られたポリエステル樹脂を用いて、液体現像剤を調製する。液体現像剤の調製は、従来公知の技法に基づいて行なうことができる。たとえば、加圧ニーダ、ロールミル、3本ロール等の混練機を用いて、ポリエステル樹脂と顔料とを所定の配合比で溶融混練し、ポリエステル樹脂中に顔料を均一に分散させることにより顔料-樹脂分散体を得る。続いて、上記で得られた顔料-樹脂分散体を冷却し、冷却後これを粗粉砕する。引き続き、粗粉砕された顔料-樹脂分散体これを粗粉砕トナーということもあるをさらに所望の粒径となるまで粉砕することにより、トナー粒子を得る。上記で用いることができる粉砕方法としては、乾式粉砕法と湿式粉砕法を挙げることができるが、省エネルギで所望の粒径まで粉砕できる方法であれば特に限定されるものではない。たとえば、カッターミルにより粗粉砕トナーを得、引き続き乾式粉砕法としてジェットミルを用いて、粗粉砕トナーを所望の粒径となるまでさらに粉砕することによりトナー粒子を得る。そして、このトナー粒子を絶縁性液体および分散剤と混合することにより液体現像剤を調製することができる。一方、湿式粉砕法を採用する場合は、たとえば上記で得られた粗粉砕トナー、絶縁性液体、および分散剤を混合し、サンドミルを用いてこの混合物を粉砕することによりトナー粒子を所望の粒径とし、液体現像剤を調製することができる。以下、実施例を挙げて本発明をより詳細に説明するが、本発明はこれらに限定されるものではない。なお、実施例中部とあるのは特に断らない限り質量部を示す。<ポリエステル樹脂1の合成>かきまぜ棒、パーシャルコンデンサー、窒素ガス導入管、温度計を備えた四つ口フラスコ中に原料モノマーとして、ビスフェノールAのプロピレンオキサイド付加物以下の式Iで示される多価アルコールを800部、テレフタル酸多塩基酸を300部、トリメリット酸3官能以上の芳香族化合物である多塩基酸を65部入れ、攪拌しながら窒素ガスを導入し、約170°Cの温度で重縮合を行なった。式I中、m、nはそれぞれ0または正の整数であり、両者の和は1~16である。またR1、R2はそれぞれ独立して、炭素数2または3のアルキレン基を示す。そして、数平均分子量Mnが約2900になったところで温度を100°C程度に下げ、重合禁止剤としてヒドロキノンを0.012部添加して重縮合を停止させることによりポリエステル樹脂を得た。このようにして得られたポリエステル樹脂をポリエステル樹脂1とした。このポリエステル樹脂1の数平均分子量Mnを測定したところ3100であり、酸価は63.7mgKOH/g、ガラス転移点Tgは68°Cであった。<ポリエステル樹脂2の合成>上記のポリエステル樹脂1の合成方法において、テレフタル酸を330部用い、トリメリット酸を45部用いることを除き、他は全て同様にしてポリエステル樹脂2を得た。得られたポリエステル樹脂2の数平均分子量を測定したところ2900であり、酸価は34.5mgKOH/g、ガラス転移点は66°Cであった。<ポリエステル樹脂3の合成>上記のポリエステル樹脂1の合成方法において、テレフタル酸を260部用い、トリメリット酸を75部用いることを除き、他は全て同様にしてポリエステル樹脂3を得た。得られたポリエステル樹脂3の数平均分子量を測定したところ3200であり、酸価は75.6mgKOH/g、ガラス転移点は70°Cであった。<ポリエステル樹脂4の合成>上記のポリエステル樹脂1の合成方法において、テレフタル酸を520部用い、トリメリット酸を用いないことを除き、他は全て同様にしてポリエステル樹脂4を得た。得られたポリエステル樹脂4の数平均分子量を測定したところ3000であり、酸価は26.1mgKOH/g、ガラス転移点は62°Cであった。<ポリエステル樹脂5の合成>上記のポリエステル樹脂1の合成方法において、テレフタル酸を260部用い、トリメリット酸を85部用いることを除き、他は全て同様にしてポリエステル樹脂5を得た。得られたポリエステル樹脂5の数平均分子量を測定したところ3100であり、酸価は88.5mgKOH/g、ガラス転移点は71°Cであった。<トナー粒子Aの製造>樹脂としてポリエステル樹脂1を100部、第1顔料としてカーボンブラック商品名:REGAL330R、キャボットスペシャルティケミカルズインク社製15部、第2顔料便宜上第2顔料Aとするとして銅フタロシアニンブルー顔料商品名:FastgenBlueGNPSG、DIC社製3部、同じく第2顔料便宜上第2顔料Bとするとしてキナクリドン系顔料商品名:FASTOGENSuperMagentaRTS、DIC社製3部を、ヘンシェルミキサーに投入し十分混合した。その後、ロール内加熱温度100°Cの同方向回転二軸押出し機を用いて、この混合物を溶融混練し、冷却後、これをカッターミルを用いて粗粉砕することにより粗粉砕トナーAを得た。次いで、この粗粉砕トナーAをカウンタジェットミル200AFG商品名、ホソカワミクロン社製を用いてさらに粉砕することにより、トナー粒子Aを得た。このとき、粉砕条件は空圧量2.2m3/min.、空気圧力0.8kPa、ノズル径3mm、回転速度11000rpmで行なった。そして、トナー粒子Aの粒径を粒度分布計商品名:SALD-2200、島津製作所社製を用いて測定したところ、トナー粒子Aの粒径は2.5μmであった。<トナー粒子Bの製造>トナー粒子Aの製造方法において、第1顔料としてカーボンブラック商品名:REGAL330R、キャボットスペシャルティケミカルズインク社製20部用い、第2顔料便宜上第2顔料Aとするとして銅フタロシアニンブルー顔料商品名:FastgenBlueGNPSG、DIC社製1.5部、同じく第2顔料便宜上第2顔料Bとするとしてナフトール系顔料商品名:TOSHIKIRed1022、DIC社製1.5部を用いることを除き、他は全てトナー粒子Aと同様にしてトナー粒子Bを得た。このトナー粒子Bの粒径を上記と同様にして測定したところ、2.6μmであった。<トナー粒子Cの製造>トナー粒子Aの製造方法において、第1顔料としてカーボンブラック商品名:REGAL330R、キャボットスペシャルティケミカルズインク社製12部用い、第2顔料便宜上第2顔料Aとするとして銅フタロシアニンブルー顔料商品名:FastgenBlueGNPSG、DIC社製6部、同じく第2顔料便宜上第2顔料Bとするとしてカーミン系顔料商品名:SYMULERBrilliantCarmine6B226、DIC社製6部を用いることを除き、他は全てトナー粒子Aと同様にしてトナー粒子Cを得た。このトナー粒子Cの粒径を上記と同様にして測定したところ、2.5μmであった。<トナー粒子Dの製造方法>トナー粒子Aの製造方法において、第1顔料としてカーボンブラック商品名:MA100S、三菱化学社製15部用い、第2顔料便宜上第2顔料Aとするとして銅フタロシアニンブルー顔料とフタロシアニングリーン顔料の混合物商品名:KETBlue111、DIC社製3部、同じく第2顔料便宜上第2顔料Bとするとしてキナクリドン系顔料商品名:FASTOGENSuperRed7100Y、DIC社製3部を用いることを除き、他は全てトナー粒子Aと同様にしてトナー粒子Dを得た。このトナー粒子Dの粒径を上記と同様にして測定したところ、2.6μmであった。<トナー粒子Eの製造方法>トナー粒子Aの製造方法において、ポリエステル樹脂1に代えてポリエステル樹脂2を用い、第1顔料としてカーボンブラック商品名:REGAL330R、キャボットスペシャルティケミカルズインク社製35部、第2顔料便宜上第2顔料Aとするとして銅フタロシアニンブルー顔料商品名:FastgenBlueGNPSG、DIC社製8部、同じく第2顔料便宜上第2顔料Bとするとしてキナクリドン系顔料商品名:FASTOGENSuperMagentaRTS、DIC社製7部を用いることを除き、他は全てトナー粒子Aと同様にしてトナー粒子Eを得た。このトナー粒子Eの粒径を上記と同様にして測定したところ、2.5μmであった。<トナー粒子Fの製造方法>トナー粒子Aの製造方法において、ポリエステル樹脂1に代えてポリエステル樹脂3を用い、第1顔料としてカーボンブラック商品名:MA100S、三菱化学社製15部、第2顔料便宜上第2顔料Aとするとして銅フタロシアニンブルー顔料商品名:FastgenBlueGNPSG、DIC社製5部、同じく第2顔料便宜上第2顔料Bとするとしてキナクリドン系顔料商品名:FASTOGENSuperMagentaRTS、DIC社製5部を用いることを除き、他は全てトナー粒子Aと同様にしてトナー粒子Fを得た。このトナー粒子Fの粒径を上記と同様にして測定したところ、2.5μmであった。<トナー粒子Gの製造方法>トナー粒子Aの製造方法において、ポリエステル樹脂1に代えてポリエステル樹脂4を用いることを除き、他は全てトナー粒子Aと同様にしてトナー粒子Gを得た。このトナー粒子Gの粒径を上記と同様にして測定したところ、2.5μmであった。<トナー粒子Hの製造方法>トナー粒子Aの製造方法において、顔料として第1顔料カーボンブラック商品名:REGAL330R、キャボットスペシャルティケミカルズインク社製15部のみを用いることを除き、他は全てトナー粒子Aと同様にしてトナー粒子Hを得た。このトナー粒子Hの粒径を上記と同様にして測定したところ、2.4μmであった。<トナー粒子Iの製造方法>トナー粒子Aの製造方法において、第2顔料便宜上第2顔料Aとするとして銅フタロシアニンブルー顔料商品名:FastgenBlueGNPSG、DIC社製8部、同じく第2顔料便宜上第2顔料Bとするとしてキナクリドン系顔料商品名:FASTOGENSuperMagentaRTS、DIC社製8部を用いることを除き、他は全てトナー粒子Aと同様にしてトナー粒子Iを得た。このトナー粒子Iの粒径を上記と同様にして測定したところ、2.5μmであった。<トナー粒子Jの製造方法>トナー粒子Aの製造方法において、ポリエステル樹脂1に代えてポリエステル樹脂5を用いることを除き、他は全てトナー粒子Aと同様にしてトナー粒子Jを得た。このトナー粒子Jの粒径を上記と同様にして測定したところ、2.7μmであった。<トナー粒子Kの製造方法>トナー粒子Aの製造方法において、顔料の含有量を変える以外ただし第2顔料Aと第2顔料Bの含有比はトナー粒子Aと同様に両者同量としたは、全てトナー粒子Aと同様にしてトナー粒子Kを得た。このトナー粒子Kの粒径を上記と同様にして測定したところ、2.5μmであった。<トナー粒子Lの製造方法>トナー粒子Aの製造方法において、顔料の含有量を変える以外ただし第2顔料Aと第2顔料Bの含有比はトナー粒子Aと同様に両者同量としたは、全てトナー粒子Aと同様にしてトナー粒子Lを得た。このトナー粒子Lの粒径を上記と同様にして測定したところ、2.6μmであった。<液体現像剤の製造>以下、実施例1~6および比較例1~6の液体現像剤を製造した。<実施例1>絶縁性液体としてIPソルベント2028商品名、出光石油化学社製70部、トナー粒子Aを30部、N-ビニルピロリドン基を有する塩基性の高分子分散剤であるN-ビニルピロリドン/アルキレン共重合体AntaronV-216商品名、GAF/ISPChemicals社製1部を混合し、ペイントシェーカーにて1時間分散することにより、液体現像剤を得た。<実施例2~6および比較例1~6>実施例1におけるトナー粒子Aに代えて、表1の通りトナー粒子B~Lをそれぞれ用いることを除き、他は全て実施例1と同様にして実施例2~6および比較例1~6の液体現像剤を得た。なお、比較例1は、酸成分として3官能以上の芳香族化合物を含まないポリエステル樹脂を用いたものであり、比較例2は第2顔料を含まないものであり、比較例3は第2顔料の含有量が第1顔料に対して100質量を超えて含有されるものであり、比較例4は酸成分として3官能以上の芳香族化合物を全酸成分に対してモル比で44を超えて含むポリエステル樹脂を用いたものであり、比較例5は第1顔料の含有量が少ないものであり、比較例6は第1顔料の含有量が多いものである。<評価><分子量の測定方法>ポリエステル樹脂の数平均分子量Mnは、GPCゲル浸透クロマトグラフィーにより測定した。測定条件は以下の通りである。DETECTOR:RICOLUMN:ShodexKF404HQ商品名、昭和電工社製ShodexKF402HQ商品名、昭和電工社製溶媒:テトラヒドロフランTHF流速:0.3ml/min.較正曲線:標準ポリスチレン<酸価の測定>ポリエステル樹脂の酸価は、JISK5400に規定された条件で測定した。<ガラス転移点の測定>ポリエステル樹脂のガラス転移点Tgは、示差走査熱量計DSC-6200セイコーインスツルメンツ社製を用い、試料量20mg、昇温速度10°C/min.の条件で測定した。<3官能以上の芳香族化合物の割合の測定>当該芳香族化合物の割合は、フーリエ変換核磁気共鳴装置FT-NMR商品名:Lambda400、日本電子社製を用いて、1H-NMR分析を行なってその積分比より決定した。測定溶媒はクロロホルムD溶剤とした。その結果を以下の表1酸成分モル比の項に示す。この酸成分モル比は、ポリエステル樹脂を構成する全酸成分に対する3官能以上の芳香族化合物のモルを示す。<顔料の酸性/塩基性の判定>第2顔料0.5gと蒸留水20mlとをガラス製スクリュー管に入れ、それをペイントシェーカーを用いて30分間振り混ぜた後、ろ過することにより得られたろ液のpHをpHメータ商品名:D-51、堀場製作所社製を用いて測定し、そのpHが7より大きい場合を塩基性、7より小さい場合を酸性とした。このようにして測定したpHを表1第2顔料のpHの項に示す。なお、同項におけるA、Bはそれぞれ第2顔料A、第2顔料Bを示す。<保管安定性の評価>20ccガラス瓶に10ccの液体現像剤を入れて、40°Cに設定した恒温槽で1ヶ月間保管した。保管前後の粒径を粒度分布計商品名:SALD-2200、島津製作所社製にて測定した。保管後の平均粒径/保管前の平均粒径の比が1.1以下のものをA、1.2以下のものをB、1.2を超えるものをCとした。上記比が小さいものほど、保管安定性に優れていることを示す。その結果を表1に示す。<画像濃度の評価>図1に示した画像形成装置を用い、実施例1~6および比較例1~6の各液体現像剤の単色ソリッドベタパターン10cm×10cm、付着量:1.6mg/m2を記録媒体コート紙上に形成し、引き続き、ヒートローラで定着した180°C×ニップ時間50msec.。その後、上記で得られた定着画像のブラックソリッド部の画像濃度を反射濃度計X-Ritemodel404商品名、X-Rite社製により測定し、以下の3段階のランク評価を行なった。A:画像濃度1.8以上B:画像濃度1.7以上1.8未満C:画像濃度1.7未満画像濃度の数値が高いものほど、画像濃度が高いことを示す。その結果を表1に示す。<色差の評価>上記と同様にして定着画像を得た。その後、その定着画像を色差計商品名:CM-3700、ミノルタ社製にてLab測定を行ない、JapanColor色再現印刷2001のコート紙/K/面積100部のLab測定値との色差ΔEを算出し、以下の3段階のランク評価を行なった。A:色差が3未満B:色差が3以上5未満C:色差が5以上数値が小さいものほど、色差が小さいことを示す。その結果を表1に示す。<定着強度の評価>上記と同様にして定着画像を得た。その後、オフセットがない部位に対して消しゴム商品名:砂消しLION26111、ライオン事務器社製を押圧荷重1kgfで2回擦り、画像濃度の残存率を反射濃度計X-Ritemodel404商品名、X-Rite社製により測定し、以下の3段階のランク評価を行なった。A:画像濃度残存率が90以上。B:画像濃度残存率が70以上90未満。C:画像濃度残存率が70未満。画像濃度残存率が高いものほど、画像の定着強度が大きいことを示す。その結果を表1定着性の項に示す。なお、画像形成装置のプロセス条件およびプロセスの概略は以下の通りである。<プロセス条件>システム速度:40cm/s感光体:負帯電OPC帯電電位:-700V現像電圧現像ローラ印加電圧:-450V1次転写電圧転写ローラ印加電圧:600V2次転写電圧:1200V現像前コロナCHG:針印加電圧-3~5kVで適宜調整。<プロセスの概略>図1は、電子写真方式の画像形成装置1の概略概念図である。まず、液体現像剤2が規制ブレード4によりすりきられ、現像ローラ3上に液体現像剤2の薄層が形成される。その後、現像ローラ3と感光体5とのニップでトナー粒子が移動し、感光体5上にトナー画像が形成される。次いで、感光体5と中間転写体6とのニップでトナー粒子が移動し、中間転写体6上にトナー画像が形成される。続いて、中間転写体6上でトナーは重ね合わせられ、記録媒体10上へ画像が形成される。そして、記録媒体10上の画像がヒートローラ11で定着される。なお、画像形成装置1は、上記以外にもクリーニングブレード7、荷電装置8、バックアップローラ9を備えている。表1中、第1顔料含有量とは樹脂100質量部に対する第1顔料の含有量質量部を示し、第2顔料含有量とは第1顔料に対する第2顔料全体の含有量質量を示す。表1より明らかなように、実施例の液体現像剤は、画像濃度、色差、定着性を一定のレベルに維持しつつ、比較例の液体現像剤に比べ、保管安定性に優れていることが確認できた。以上のように本発明の実施の形態および実施例について説明を行なったが、上述の各実施の形態および実施例の構成を適宜組み合わせることも当初から予定している。今回開示された実施の形態および実施例はすべての点で例示であって制限的なものではないと考えられるべきである。本発明の範囲は上記した説明ではなくて請求の範囲によって示され、請求の範囲と均等の意味および範囲内でのすべての変更が含まれることが意図される。"